ДИСПЕРСИИ ПОЛИМЕРОВ, ОБЛАДАЮЩИХ БОЛЬШОЙ МОЛЕКУЛЯРНОЙ МАССОЙ

1. Способ получения дисперсии полимера, включающий стадии
(A) приготовления реакционной смеси, содержащей
(i) полимерное диспергирующее вещество; и
(ii) мономерную композицию, содержащую способные к радикальной полимеризации мономеры;
(B) необязательно нагревания реакционной смеси до температуры выше комнатной температуры;
(C) полимеризации способных к радикальной полимеризации мономеров путем последовательного или одновременного добавления к реакционной смеси
(iii) заданного количества окислительно-восстановительной инициирующей системы, содержащей окислительный реагент и восстановительный реагент;
(iv) заданного количества первого вспомогательного радикального инициатора; и
(v) заданного количества второго вспомогательного радикального инициатора;
при условии, что по меньшей мере часть указанного заданного количества окислительно-восстановительной инициирующей системы, по меньшей мере часть указанного заданного количества первого вспомогательного радикального инициатора и по меньшей мере часть указанного заданного количества второго вспомогательного радикального инициатора добавляют к реакционной смеси до того, как полимеризовано 90 мол.% способных к радикальной полимеризации мономеров, которые изначально содержались в мономерной композиции; и
(D) необязательно уменьшения содержания остаточного мономера путем добавления к реакционной смеси
- оставшейся части указанного заданного количества окислительно-восстановительной инициирующей системы, оставшейся части указанного заданного количества первого вспомогательного радикального инициатора и/или оставшейся части указанного заданного количества второго вспомогательного радикального инициатора; и/или
- третьего вспомогательного радикального инициатора.
2. Способ по п. 1, в котором стадия (С) включает субстадии
1
(C) добавления к реакционной смеси по меньшей мере части заданного количества окислительно-восстановительной инициирующей системы;
2
(C) добавления к реакционной смеси по меньшей мере части заданного количества первого вспомогательного радикального инициатора; и
3
(C) добавления к реакционной смеси по меньшей мере части заданного количества второго вспомогательного радикального инициатора;
2
1
3
2
где субстадию (C) проводят после субстадии (C) и где субстадию (C) проводят после субстадии (C).
1
3. Способ по п. 2, в котором на субстадии (C) окислительный реагент добавляют до восстановительного реагента.
w
4. Способ по любому из пп. 1-3, в котором количество восстановительного реагента меняют для регулирования среднемассовой молекулярной массы, M, полимера, который получен на стадии (C).
5. Способ по любому из пп. 1-3, в котором реакционная смесь является водной.
6. Способ по любому из пп. 1-3, в котором стадию (С) проводят при адиабатических условиях.
7. Способ по любому из пп. 1-3, в котором мономерная композиция содержит способный к радикальной полимеризации неионогенный мономер общей формулы (I)
в которой
1
1
3
R обозначает -H или -C-C-алкил; и
2
3
1
5
1
5
R и R независимо друг от друга обозначают -H, -C-C-алкил или -C-C-гидроксиалкил.
8. Способ по любому из пп. 1-3, в котором мономерная композиция содержит способный к радикальной полимеризации катионогенный мономер общей формулы (II)
в которой
4
1
3
R обозначает водород или C-C-алкил;
1
1
3
5
5
Z обозначает O или NR, где R обозначает водород или C-C-алкил;
0
2
6
Y обозначает C-C-алкилен, необязательно замещенный одной или большим количеством гидроксигрупп;
1
2
3
1
6
Y, Y, Y независимо друг от друга, обозначают C-C-алкил; и
-
-
4
3
X обозначает галоген, псевдогалоген, ацетат или SOCH.
w
9. Способ по любому из пп. 1-3, в котором полимерное диспергирующее вещество обладает среднемассовой молекулярной массой M, равной по меньшей мере примерно 230000 г/моль.
10. Способ по любому из пп. 1-3, в котором полимерное диспергирующее вещество представляет собой катионогенный полимер, образованный из мономерной композиции, содержащей катионогенный мономер, выбранный из группы, включающей галогениды триэтиламмонийалкил(мет)акрилата, галогениды триметиламмонийалкил(мет)акриламида и галогениды диаллилдиалкиламмония.
11. Способ по любому из пп. 1-3, в котором среднемассовая молекулярная масса и/или химический состав полимерного диспергирующего вещества отличается от среднемассовой молекулярной массы и/или химического состава полимера, который получен на стадии (C).
12. Способ по любому из пп. 1-3, в котором до и/или после стадии (C) добавляют растворимую в воде соль в количестве, составляющем от примерно 0,1 до примерно 5,0 мас.% в пересчете на полную массу реакционной смеси.
13. Дисперсия полимера, содержащая
(i) полимерное диспергирующее вещество и
(ii) полимер, образованный из мономерной композиции, содержащей способные к радикальной полимеризации мономеры,
эту дисперсию полимера, получают способом по любому из предыдущих пунктов.
14. Дисперсия по п. 13, которая содержит от примерно 0,5 до примерно 5,0 мас.% кислоты и/или от примерно 0,5 до примерно 5,0 мас.% соли, полное содержание кислоты и соли составляет не более примерно 5,0 мас.% в пересчете на полную массу дисперсии полимера.
15. Применение дисперсии полимера по п. 13 или 14
- в качестве флокулянта при осаждении, флотации или отфильтровывании твердых веществ;
- в качестве загустителя;
- в качестве добавки для удаления загрязнений;
- в качестве вспомогательного средства для увеличения прочности в сухом состоянии, удерживающего средства или дренажного вспомогательного средства при изготовлении бумаги.